(57)【要約】  本発明は、リチウム電極及びこれを含むリチウム二次電池に係り、リチウム金属層上に保護層が形成されたリチウム電極の保護層形成物質であって、オレフィン系イオン伝導性高分子を使用することで、リチウム電極の製造工程中に水分または外気からリチウム電極を保護し、リチウム電極からのリチウムデンドライト形成と成長を防止し、リチウム電極が適用された電池の性能を向上させることができる。
2020532077.tif 000002
【特許請求の範囲】
【請求項１】
リチウム金属層；及び前記リチウム金属層の少なくとも一面に形成された保護層を含むリチウム電極において、
前記保護層は、オレフィン系イオン伝導性高分子を含むリチウム電極。
【請求項２】
前記オレフィン系イオン伝導性高分子は、環状オレフィンコポリマー（ｃｙｃｌｉｃ  ｏｌｅｆｉｎ  ｃｏｐｏｌｙｍｅｒ、ＣＯＣ）、ポリメチルメタクリレート（ｐｏｌｙｍｅｔｈｙｌｍｅｔｈａｃｒｙｌａｔｅ、ＰＭＭＡ）、ポリアクリレート（ｐｏｌｙａｒｙｌａｔｅ）、ポリカーボネート（ｐｏｌｙｃａｒｂｏｎａｔｅ）、ポリスチレン（ｐｏｌｙｓｔｙｒｅｎｅ）、ポリウレタン（ｐｏｌｙｕｒｅｔｈａｎｅ）、ポリイミド（ｐｏｌｙｉｍｉｄｅ）及びポリエチレンナフタレート（ｐｏｌｙｅｔｈｙｌｅｎｅ  ｎａｐｈｔｈａｌａｔｅ）からなる群から選択される１種以上である請求項１に記載のリチウム電極。
【請求項３】
前記保護層のイオン伝導度は１０−６Ｓ／ｃｍないし１０−１Ｓ／ｃｍである、請求項１または２に記載のリチウム電極。
【請求項４】
前記保護層の厚さは０．０１μｍないし５０μｍである、請求項１から３のいずれか一項に記載のリチウム電極。
【請求項５】
前記リチウム金属層は集電体の一面に形成されたものである、請求項１から４のいずれか一項に記載のリチウム電極。
【請求項６】
前記リチウム金属層の厚さは５μｍないし５０μｍである、請求項１から５のいずれか一項に記載のリチウム電極。
【請求項７】
リチウム金属層または保護層を転写する段階を含むリチウム電極の製造方法であって、
オレフィン系イオン伝導性高分子を含む保護層が形成されたリチウム電極の製造方法。
【請求項８】
前記リチウム電極の製造方法は、
（Ｓ１）基材上にオレフィン系イオン伝導性高分子をコーティングして保護層を形成する段階；
（Ｓ２）前記保護層上にリチウム金属を蒸着してリチウム金属層を形成する段階；及び
（Ｓ３）前記リチウム金属層を集電体に転写する段階；
を含む、請求項７に記載のリチウム電極の製造方法。
【請求項９】
前記リチウム電極の製造方法は、
（Ｐ１）基材上にオレフィン系イオン伝導性高分子をコーティングして保護層を形成する段階；及び
（Ｐ２）前記保護層をリチウム金属層に転写する段階；
を含む、請求項７に記載のリチウム電極の製造方法。
【請求項１０】
前記リチウム金属層は圧延リチウムを含む、請求項９に記載のリチウム電極の製造方法。
【請求項１１】
前記基材の少なくとも一面に離型層が形成された、請求項８から１０のいずれか一項に記載のリチウム電極の製造方法。
【請求項１２】
前記離型層は、Ｓｉ、メラミン及びフッ素からなる群から選択される１種以上を含む、請求項１１に記載のリチウム電極の製造方法。
【請求項１３】
請求項１ないし６のいずれか一項に記載のリチウム電極を含むリチウム二次電池。
【発明の詳細な説明】
【技術分野】
【０００１】
本出願は、２０１７年１２月４日付け韓国特許出願第１０−２０１７−０１６４８６７号に基づく優先権の利益を主張し、該当韓国特許出願の文献に開示されている全ての内容は本明細書の一部として含む。
【０００２】
本発明は、寿命特性が向上されたリチウム電極、この製造方法及びこれを含むリチウム二次電池に関する。
【背景技術】
【０００３】
最近まで、負極でリチウムを使用する高エネルギー密度電池を開発することに相当興味があった。例えば、非−電気活性材料の存在で負極の重量及び体積を増加させて電池のエネルギー密度を減少させる、リチウムが挿入された炭素負極、及びニッケルまたはカドミウム電極を有する他の電気化学システムと比べて、リチウム金属は低重量及び高容量特性を有するので、電気化学電池の負極活物質としてとても注目されている。リチウム金属負極、またはリチウム金属を主に含む負極は、リチウム−イオン、ニッケル金属水素化物またはニッケル−カドミウム電池のような電池よりは軽量化され、高エネルギー密度を有する電池を構成する機会を提供する。このような特徴はプレミアムが低い加重値で支払われる、携帯電話及びノートパソコンのような携帯用電子デバイス用電池に対してとても好ましい。
【０００４】
従来のリチウムイオン電池は、負極にグラファイト、正極にリチウムコバルト酸化物（ＬＣＯ：Ｌｉｔｈｉｕｍ  Ｃｏｂａｌｔ  Ｏｘｉｄｅ）を使用して７００ｗｈ／ｌ水準のエネルギー密度を有している。しかし、最近、高いエネルギー密度を要する分野が拡大され、リチウムイオン電池のエネルギー密度を増加しなければならない必要性が持続的に提起されている。例えば、電気自動車を１回充電する時、走行距離を５００ｋｍ以上に増やすためにもエネルギー密度の増加が必要である。
【０００５】
リチウムイオン電池のエネルギー密度を高めるために、リチウム電極の使用が増加している。しかし、リチウム金属は、反応性が大きくて取り扱いにくい金属であって、工程で取り扱いにくい問題がある。
【０００６】
ここで、このような問題点を解決するために、リチウム金属を利用した電極を製造するための様々な試みがあった。
【０００７】
例えば、特許文献１は、ガラス保護層があるリチウム電極の形成方法に係り、離型剤層が蒸着された基質（ＰＥＴ）上に保護層を形成し、前記保護層上にリチウムを蒸着させた後、前記リチウム上に電流コレクターを蒸着してリチウム電極を製造する方法を提示しているが、リチウムの蒸着過程でリチウムの表面が露出し、酸化層（自然層（ｎａｔｉｖｅ  ｌａｙｅｒ））の厚さが増加して電池の寿命特性に悪影響を及ぼすようになる。
【０００８】
また、リチウム電極用保護層の素材でポリフッ化ビニリデン−ヘキサフルオロプロピレン（ＰＶｄＦ−ＨＦＰ：ｐｏｌｙｖｉｎｙｌｉｄｅｎｅ  ｆｌｕｏｒｉｄｅ  ｈｅｘａｆｌｕｏｒｏｐｒｏｐｙｌｅｎｅ））が使用される場合があるが、水分遮断性が足りなくてリチウム金属が外部の水分によって損傷する問題があった。
【０００９】
したがって、リチウム電極を製造する時、水分及び外気からリチウムを保護し、酸化層形成を最小化することで、薄くて均一な厚さのリチウム電極を製造する方法に対する技術開発が持続的に要求されている。
【先行技術文献】
【特許文献】
【００１０】
【特許文献１】韓国登録特許第０６３５６８４号公報
【特許文献２】韓国公開特許第２０１７−００２６０９８号公報
【発明の概要】
【発明が解決しようとする課題】
【００１１】
本発明者らは前記問題点を解決するために多角的に研究した結果、水分に脆弱なリチウム金属を水分または外気から保護するための保護層を形成するが、保護層の材質としてイオン伝導性と疎水性の特性を有する環状オレフィンコポリマー（Ｃｙｃｌｉｃ  ｏｌｅｆｉｎ  ｃｏｐｏｌｙｍｅｒ、ＣＯＣ）のようなオレフィン系イオン伝導性高分子を取り入れることで、リチウム金属用保護層の材質として一般的に使用されたＰＶＤＦ−ＨＦＰに比べてリチウム金属に対する水分遮断性及びリチウムイオン伝導性のような特性を強化し、リチウムデンドライトの形成と成長を防止し、これによって電池の寿命特性とエネルギー密度を向上させることができることを確認した。
【００１２】
したがって、本発明の目的は、リチウム金属に対して優れた水分遮断性及びリチウムイオン伝導性を有し、リチウムデンドライトの形成と成長を最小化することができるオレフィン系イオン伝導性高分子で形成された保護層を含むリチウム電極を提供することである。
【００１３】
また、本発明の別の目的は、上述したようにオレフィン系イオン伝導性高分子で形成された保護層を含むリチウム電極の製造方法を提供することである。
【００１４】
また、本発明のまた別の目的は、上述したようなリチウム電極を含むリチウム二次電池を提供することである。
【課題を解決するための手段】
【００１５】
前記目的を達成するために、本発明は、リチウム金属層；及び前記リチウム金属層の少なくとも一面に形成された保護層を含むリチウム電極において、前記保護層はオレフィン系イオン伝導性高分子を含むリチウム電極を提供する。
【００１６】
前記オレフィン系イオン伝導性高分子は、環状オレフィンコポリマー（ｃｙｃｌｉｃ  ｏｌｅｆｉｎ  ｃｏｐｏｌｙｍｅｒ、ＣＯＣ）、ポリメチルメタクリレート（ｐｏｌｙｍｅｔｈｙｌｍｅｔｈａｃｒｙｌａｔｅ、ＰＭＭＡ）、ポリアクリレート（ｐｏｌｙａｒｙｌａｔｅ）、ポリカーボネート（ｐｏｌｙｃａｒｂｏｎａｔｅ）、ポリスチレン（ｐｏｌｙｓｔｙｒｅｎｅ）、ポリウレタン（ｐｏｌｙｕｒｅｔｈａｎｅ）、ポリイミド（ｐｏｌｙｉｍｉｄｅ）及びポリエチレンナフタレート（ｐｏｌｙｅｔｈｙｌｅｎｅ  ｎａｐｈｔｈａｌａｔｅ）からなる群から選択される１種以上であってもよい。
【００１７】
前記保護層のイオン伝導度は１０−６Ｓ／ｃｍないし１０−１Ｓ／ｃｍであってもよい。
【００１８】
前記保護層の厚さは０．０１μｍないし５０μｍであってもよい。
【００１９】
前記リチウム金属層は、集電体の一面に形成されたものであってもよい。
【００２０】
前記リチウム金属層の厚さは５μｍないし５０μｍであってもよい。
【００２１】
本発明は、また、リチウム金属層または保護層を転写する段階を含むリチウム電極の製造方法であって、オレフィン系イオン伝導性高分子を含む保護層が形成されたリチウム電極の製造方法を提供する。
【００２２】
前記リチウム電極の製造方法は、（Ｓ１）基材上にオレフィン系イオン伝導性高分子をコーティングしてリチウム金属保護層を形成する段階；（Ｓ２）前記保護層上にリチウム金属を蒸着してリチウム金属層を形成する段階；及び（Ｓ３）前記リチウム金属層を集電体に転写する段階；を含んでもよい。
【００２３】
前記リチウム電極の製造方法は、（Ｐ１）基材上にオレフィン系イオン伝導性高分子をコーティングして保護層を形成する段階；及び（Ｐ２）前記保護層をリチウム金属層に転写する段階；を含んでもよく、この時、前記リチウム金属層は圧延リチウムを含んでもよい。
【００２４】
前記基材の少なくとも一面には離型層が形成されてもよく、前記離型層はＳｉ、メラミン及びフッ素からなる群から選択される１種以上であってもよい。
【００２５】
本発明は、また、前述したリチウム電極を含むリチウム二次電池を提供する。
【発明の効果】
【００２６】
本発明によれば、リチウム電極でリチウム金属を保護するための保護層の材質として環状オレフィンコポリマー（ｃｙｃｌｉｃ  ｏｌｅｆｉｎ  ｃｏｐｏｌｙｍｅｒ、ＣＯＣ）のような疎水性を表すイオン伝導性高分子を用いることで、リチウム金属に対する水分遮断性及びリチウムイオン伝導性をさらに強化し、リチウムデンドライトの形成と成長を防止して電池性能を向上させることができる。
【００２７】
また、本発明によれば、リチウム電極を製造するためにリチウム金属保護層上にリチウム金属を蒸着させた後、集電体に転写する方法を利用して、集電体、リチウム金属層及び保護層が順次積層されたリチウム電極を製造することができる。この時、集電体上に直接リチウム金属を蒸着せずに、転写によって集電体上にリチウム金属層を形成する方法を使用するので、蒸着工程中に破断されやすい集電体の問題点を補完することができ、これによって様々な種類の集電体を使用してリチウム電極を製造することができる。
【００２８】
また、本発明によれば、リチウム金属保護層を形成した後、圧延リチウムからなるリチウム金属層上に転写させる方法を利用して、リチウム電極を製造することができる。
【００２９】
また、前記保護層によって製造工程中にリチウム金属が水分または外気のような外部環境に露出することを防止し、リチウム金属の表面に酸化層（自然層（ｎａｔｉｖｅ  ｌａｙｅｒ））が形成されることを最小化することで、薄くて均一な厚さを有するリチウム電極を製造することができる。
【図面の簡単な説明】
【００３０】
【図１】本発明によるリチウム電極の製造工程中に集電体に転写する前のリチウム電極積層体を示す模式図である。
【図２】フィルム種類による透湿度測定結果を示すグラフである。
【図３】実施例２及び比較例１、２でそれぞれ製造されたコインセルを充放電させて測定された放電容量（Ｄｉｓｃｈａｒｇｅ  Ｃａｐａｃｉｔｙ）及びクーロン効率（Ｃｏｕｌｏｍｂｉｃ  Ｅｆｆｉｃｉｅｎｃｙ）を示すグラフである。
【発明を実施するための形態】
【００３１】
以下、本発明を理解しやすくするために、本発明をより詳しく説明する。
【００３２】
本明細書及び特許請求の範囲で使われた用語や単語は、通常的や辞書的な意味で限定して解釈されてはならず、発明者は自分の発明を最善の方法で説明するために用語の概念を適切に定義することができるという原則に基づいて本発明の技術的思想に符合する意味と概念で解釈しなければならない。
【００３３】
リチウム電極
本発明は、リチウム金属層；及び前記リチウム金属層の少なくとも一面に形成された保護層を含むリチウム電極に係り、前記保護層はオレフィン系イオン伝導性高分子を含むことを特徴とするリチウム電極に関する。
【００３４】
リチウム金属は、水分との反応性が高い物質なので、水分と反応してリチウム電極に含まれたリチウム金属層の表面が変質されることがある。ここで、本発明は水分からリチウム電極を保護しながら電池性能を高めることができる保護層を備えるリチウム電極を提供する。
【００３５】
本発明において、前記オレフィン系イオン伝導性高分子は疎水性を表して水分または外気からリチウム金属層を保護することができ、また、電解質の中でスウェリングされてリチウムイオンに対する伝導性が優れる高分子であってもよい。
【００３６】
前記オレフィン系イオン伝導性高分子は、溶解度指数が１５ないし４５Ｍｐａ、好ましくは２０ないし４０Ｍｐａ、より好ましくは２０ないし３５Ｍｐａであってもよい。前記イオン伝導性高分子の溶解度指数が前記範囲内の場合、電解液の溶媒によって保護層がスウェリングされ、リチウムイオンが伝導される長所がある。
【００３７】
前記オレフィン系イオン伝導性高分子は、環状オレフィンコポリマー（ｃｙｃｌｉｃ  ｏｌｅｆｉｎ  ｃｏｐｏｌｙｍｅｒ、ＣＯＣ）、ポリメチルメタクリレート（ｐｏｌｙｍｅｔｈｙｌｍｅｔｈａｃｒｙｌａｔｅ、ＰＭＭＡ）、ポリアクリレート（ｐｏｌｙａｒｙｌａｔｅ）、ポリカーボネート（ｐｏｌｙｃａｒｂｏｎａｔｅ）、ポリスチレン（ｐｏｌｙｓｔｙｒｅｎｅ）、ポリウレタン（ｐｏｌｙｕｒｅｔｈａｎｅ）、ポリイミド（ｐｏｌｙｉｍｉｄｅ）及びポリエチレンナフタレート（ｐｏｌｙｅｔｈｙｌｅｎｅ  ｎａｐｈｔｈａｌａｔｅ）からなる群から選択される１種以上であってもよく、特に、前記環状オレフィンコポリマーは、電解液及び水分に安定する特性のため、リチウム金属層の保護層材質としてもっと有利である。
【００３８】
本発明において、前記オレフィン系イオン伝導性高分子は、水に対して親和力が少ない疎水性特性を示し、リチウム金属層に対する優れる水分遮断性を示すことができる。
【００３９】
ここで、前記オレフィン系イオン伝導性高分子は低い透湿度を示し、例えば、２００ｇ／ｍ２．ｄａｙ以下、好ましくは１８０ｇ／ｍ２．ｄａｙ以下、より好ましくは１５０ｇ／ｍ２．ｄａｙ以下の透湿度を示すので、リチウム電極用保護層の材質として適合する。
【００４０】
本発明において、前記保護層はイオン伝導度が１０−６ないし１０−１Ｓ／ｃｍ、好ましくは１０−５ないし１０−２Ｓ／ｃｍ、より好ましくは１０−４ないし１０−３Ｓ／ｃｍであってもよい。この場合、電池が駆動するための速度性能（ｒａｔｅ  ｐｅｒｆｏｒｍａｎｃｅ）を充たすことができる長所がある。
【００４１】
また、前記保護層は厚さが０．０１ないし５０μｍ、好ましくは０．１ないし４０μｍ、より好ましくは０．５ないし２０μｍであってもよく、前記保護層の厚さが前記範囲未満であれば水分や外気からリチウム金属層を保護する機能が低下されてリチウム金属層が損傷されたり、リチウムデンドライトの成長を防ぐことができないし、前記範囲を超えると電極が厚くなって商用化に不利である。
【００４２】
本発明において、前記リチウム金属層は厚さが５μｍないし５０μｍ、好ましくは１５μｍないし３０μｍ、より好ましくは１８μｍないし２５μｍであってもよい。前記リチウム金属層の厚さが前記範囲未満であれば電池の容量と寿命特性が低下することがあるし、前記範囲を超えると製造されるリチウム電極の厚さが厚くなって商用化に不利である。
【００４３】
また、前記リチウム金属層は集電体の一面に形成されてもよく、この場合、前記リチウム金属層が集電体と接する表面を除いて、前記リチウム金属層の全体表面に前記保護層が形成されてもよい。
【００４４】
また、前記リチウム金属層は、圧延リチウムからなってもよく、圧延リチウム金属が集電体に付着されたものであってもよい。
【００４５】
また、前記集電体が多孔性集電体の場合、前記多孔性集電体内の気孔にリチウム金属層が含まれてもよく、この時、前記多孔性集電体と連結され、外部に延びた端子を除いて前記多孔性集電体の全体表面に保護層が備えられてもよい。
【００４６】
リチウム二次電池
本発明は、また、前述したようなリチウム電極を含むリチウム二次電池に関する。
【００４７】
前記リチウム二次電池において、前記リチウム電極は負極として含まれることができ、前記リチウム二次電池は前記負極と正極の間に備えられた電解質を含んでもよい。
【００４８】
前記リチウム二次電池の形態は制限されず、例えば、コイン型、平板状、円筒状、角型、ボタン型、シート型または積層型であってもよい。また、前記リチウム二次電池は、正極電解液及び負極電解液を保管する各々のタンク及び各々の電解液を電極セルに移動させるポンプをさらに含んで、フローバッテリーで製造されてもよい。
【００４９】
前記電解質は、前記負極と正極が含浸された電解質液であってもよい。
【００５０】
前記リチウム二次電池は、前記負極と正極の間に備えられた分離膜をさらに含んでもよい。前記負極と正極の間に位置する分離膜は負極と正極を互いに分離または絶縁させ、負極と正極の間にイオンを輸送させるものであれば、いずれも使用可能である。例えば、非伝導性多孔膜または絶縁性多孔膜であってもよい。より具体的に、ポリプロピレン素材の不織布やポリフェニレンスルフィド素材の不織布のような高分子不織布；またはポリエチレンやポリプロピレンのようなオレフィン系樹脂の多孔性フィルムを例示することができ、これらを２種以上併用することも可能である。
【００５１】
前記リチウム二次電池は、分離膜によって分けられた正極側の正極電解液及び負極側の負極電解液をさらに含んでもよい。前記正極電解液及び負極電解液はそれぞれ溶媒及び電解塩を含むことができる。前記正極電解液及び負極電解液は互いに同一または異なってもよい。
【００５２】
前記電解液は水系電解液または非水系電解液であってもよい。前記水系電解液は溶媒として水を含むことができ、前記非水系電解液は溶媒として非水系溶媒を含むことができる。
【００５３】
前記非水系溶媒は、当技術分野で一般的に使用するものを選択することができ、特に限定しないが、例えば、カーボネート系、エステル系、エーテル系、ケトン系、有機硫黄（ｏｒｇａｎｏｓｕｌｆｕｒ）系、有機リン（ｏｒｇａｎｏｐｈｏｓｐｈｏｒｏｕｓ）系、非プロトン性溶媒及びこれらの組み合わせからなる群から選択されることができる。
【００５４】
前記電解塩は、水または非水系有機溶媒から陽イオン及び陰イオンに解離されるものを言い、リチウム二次電池でリチウムイオンを伝達することができれば特に限定せずに、当技術分野で一般的に使用するものを選択することができる。
【００５５】
前記電解液で電解塩の濃度は０．１Ｍ以上３Ｍ以下であってもよい。この場合、リチウム二次電池の充放電特性が効果的に発現されることができる。
【００５６】
前記電解質は固体電解質膜または高分子電解質膜であってもよい。
【００５７】
前記固体電解質膜及び高分子電解質膜の材質は特に限定せず、当技術分野で一般的に使用されるものを採用することができる。例えば、前記固体電解質膜は複合金属酸化物を含むことができ、前記高分子電解質膜は多孔性基材の内部に伝導性高分子が備えられた硫黄であってもよい。
【００５８】
前記正極はリチウム二次電池で電池が放電する時に電子を受け入れ、リチウム含有イオンが還元される電極を意味する。逆に、電池の充電時には負極（酸化電極）の役目をし、正極活物質が酸化されて電子を放出し、リチウム含有イオンを失うようになる。
【００５９】
前記正極は正極集電体及び前記正極集電体上に形成された正極活物質層を含むことができる。
【００６０】
本明細書において、前記負極とともにリチウム二次電池に適用され、放電時にリチウム含有イオンが還元し、充電時に酸化されれば前記正極活物質層の正極活物質の材質は特に限定されない。例えば、遷移金属酸化物または硫黄（Ｓ）に基づく複合材であってもよく、具体的にＬｉＣｏＯ２、ＬｉＮｉＯ２、ＬｉＦｅＰＯ４、ＬｉＭｎ２Ｏ４、ＬｉＮｉｘＣｏｙＭｎｚＯ２（ここで、ｘ＋ｙ＋ｚ＝１）、Ｌｉ２ＦｅＳｉＯ４、Ｌｉ２ＦｅＰＯ４Ｆ及びＬｉ２ＭｎＯ３の少なくとも一つを含むことができる。
【００６１】
また、前記正極が硫黄（Ｓ）に基づく複合材である場合は、前記リチウム二次電池はリチウム硫黄電池であってもよく、前記硫黄（Ｓ）を基盤とする複合材は特に限定せずに、当技術分野で一般的に使用される正極材料を選択して適用することができる。
【００６２】
本明細書は、前記リチウム二次電池を単位電池で含む電池モジュールを提供する。
【００６３】
前記電池モジュールは、本明細書の一実施形態による２以上のリチウム二次電池の間に備えられた二極（ｂｉｐｏｌａｒ）プレートでスタッキング（ｓｔａｃｋｉｎｇ）して形成されてもよい。
【００６４】
前記リチウム二次電池がリチウム空気電池の場合、前記二極プレートは外部から供給される空気をリチウム空気電池それぞれに含まれた正極に供給できるように多孔性であってもよい。例えば、多孔性ステンレススチールまたは多孔性セラミックスを含むことができる。
【００６５】
前記電池モジュールは、具体的に電気自動車、ハイブリッド電気自動車、プラグ−インハイブリッド電気自動車または電力貯蔵装置の電源で使用されてもよい。
【００６６】
リチウム電極の製造方法
本発明はまた、転写工程を含むリチウム電極の製造方法であって、オレフィン系イオン伝導性高分子を含む保護層が形成されたリチウム電極の製造方法に関する。前記転写工程によってリチウム金属層が集電体上に転写されたり、または保護層がリチウム金属層上に転写されることができる。
【００６７】
本発明の好ましい一具現例によれば、前記リチウム電極の製造方法は、（Ｓ１）基材上にオレフィン系イオン伝導性高分子をコーティングしてリチウム金属保護層を形成する段階；（Ｓ２）前記保護層上にリチウム金属を蒸着してリチウム金属層を形成する段階；及び（Ｓ３）前記リチウム金属層を集電体に転写する段階；を含むリチウム電極の製造方法に関する。
【００６８】
図１は本発明によるリチウム電極製造工程中、集電体に転写する前のリチウム電極積層体を示す模式図である。
【００６９】
図１を参照すれば、リチウム電極は両面に離型層１０ａ、１０ｂが形成された基材１０上に保護層２０及びリチウム金属層３０を順次形成した後、集電体（未図示）に転写することができる。
【００７０】
以下、各段階別に本発明の好ましい一具現例によるリチウム電極の製造方法をより詳しく説明する。
【００７１】
（Ｓ１）段階
（Ｓ１）段階では基材上にオレフィン系イオン伝導性高分子をコーティングしてリチウム金属保護用保護層を形成することができる。
【００７２】
本発明において、前記保護層はリチウム電極を製造する一連の工程で水分や外気のような外部環境からリチウム金属を保護して表面酸化膜（自然層（ｎａｔｉｖｅ  ｌａｙｅｒ））の形成を最小化することができる。
【００７３】
したがって、前記保護層を形成する物質は、水分遮断性能が高く、電解液に対して安定性があり、電解液の含湿率が高くて、酸化・還元安定性が優秀ではなければならない。
【００７４】
前記オレフィン系イオン伝導性高分子は、イオン伝導性に優れ、水分及び電解液に安定したことを特徴とする。
【００７５】
前記保護層を前記オレフィン系イオン伝導性高分子の種類は前述したとおりである。前記オレフィン系イオン伝導性金属保護用高分子を有機溶媒に溶解させ、固形分濃度０．１％ないし１０％のオレフィン系イオン伝導性高分子溶液を製造してコーティングすることで保護層を形成することができる。
【００７６】
前記保護層を形成するためのコーティング液は、前述したようなオレフィン系イオン伝導性高分子溶媒に溶解させて製造することができ、この時、固形分濃度０．１％ないし１０％、好ましくは１％ないし１０％、より好ましくは２％ないし５％であってもよい。前記コーティング液の濃度が前記範囲未満であれば粘度が非常に低くてコーティング工程が行われにくいし、前記範囲を超えると粘度が高くて目標水準のコーティング厚さにコーティング層を形成しにくいおそれがある。この時、前記コーティング液を形成するための溶媒としては、トルエン（Ｔｏｌｕｅｎｅ）、シクロヘキサン（Ｃｙｃｌｏｈｅｘａｎｅ）、Ｎ−メチル−２−ピロリドン（ＮＭＰ：Ｎ−ｍｅｔｈｙｌ−２−ｐｙｒｒｏｌｉｄｏｎｅ）、ジメチルホルムアミド（ＤＭＦ：Ｄｉｍｅｔｈｙｌ  Ｆｏｒｍａｍｉｄｅ）、ジメチルアセトアミド（ＤＭＡｃ：Ｄｉｍｅｔｈｙｌ  Ａｃｅｔａｍｉｄｅ）、テトラメチル尿素（Ｔｅｔｒａｍｅｔｈｙｌ  Ｕｒｅａ）、ジメチルスルホキシド（ＤＭＳＯ：Ｄｉｍｅｔｈｙｌ  Ｓｕｌｆｏｘｉｄｅ）及びリン酸トリエチル（Ｔｒｉｅｔｈｙｌ  Ｐｈｏｓｐｈａｔｅ）からなる群から選択される１種以上であってもよいが、特にＮＭＰを使用する場合、前述したような保護層形成用高分子の溶解度が高く、コーティング工程によって保護層を形成することに有利である。
【００７７】
また、前記保護層を形成するためのコーティング法では、ディップコーティング（ｄｉｐ  ｃｏａｔｉｎｇ）、スプレーコーティング（ｓｐｒａｙ  ｃｏａｔｉｎｇ）、スピンコーティング（ｓｐｉｎ  ｃｏａｔｉｎｇ）、ダイコーティング（ｄｉｅ  ｃｏａｔｉｎｇ）、ロールコーティング（ｒｏｌｌ  ｃｏａｔｉｎｇ）、スロットダイコーティング（Ｓｌｏｔ−ｄｉｅ  ｃｏａｔｉｎｇ）、バーコーティング（Ｂａｒ  ｃｏａｔｉｎｇ）、グラビアコーティング（Ｇｒａｖｕｒｅ  ｃｏａｔｉｎｇ）、コンマコーティング（Ｃｏｍｍａ  ｃｏａｔｉｎｇ）、カーテンコーティング（Ｃｕｒｔａｉｎ  ｃｏａｔｉｎｇ）及びマイクログラビアコーティング（Ｍｉｃｒｏ−Ｇｒａｖｕｒｅ  ｃｏａｔｉｎｇ）からなる群から選択される方法であってもよいが、ここに制限されず、当業界でコーティング層を形成するために使用できるコーティング法を多様に利用することができる。
【００７８】
前記基材は、リチウム金属を蒸着させる段階での高い温度のような工程条件に耐えることができ、蒸着されたリチウム金属層を集電体に転写するための巻取工程中、リチウム金属層が集電体ではなく基材上に転写される逆剥離問題を防ぐことができる特徴を有するものであってもよい。
【００７９】
例えば、前記基材は、ポリエチレンテレフタレート（ｐｏｌｙｅｔｈｙｌｅｎｅ  ｔｅｒｅｐｈｔｈａｌａｔｅ、ＰＥＴ）、ポリイミド（ｐｏｌｙｉｍｉｄｅ、ＰＩ）、ポリメチルメタクリル酸（ｐｏｌｙ（ｍｅｔｈｙｌｍｅｔｈａｃｒｙｌａｔｅ）、ＰＭＭＡ）、セルローストリアセテート（ＴＡＣ：ｃｅｌｌｕｌｏｓｅ  ｔｒｉ−ａｃｅｔａｔｅ）、ポリプロピレン（Ｐｏｌｙｐｒｏｐｙｌｅｎｅ）、ポリエチレン（Ｐｏｌｙｅｔｈｙｌｅｎｅ）及びポリカーボネート（Ｐｏｌｙｃａｒｂｏｎａｔｅ）からなる群から選択された１種以上であってもよい。
【００８０】
また、前記基材は少なくとも一面に離型層が形成されたものであってもよく、好ましくは両面に離型層が形成されたものであってもよい。前記離型層によって蒸着されたリチウム金属層を集電体に転写するための巻取工程中、リチウム金属層が集電体ではなく基材上に転写される逆剥離問題を防ぐことができ、また、リチウム金属層を集電体上に転写させた後で基材を容易に分離することができる。
【００８１】
前記離型層は、Ｓｉ、メラミン及びフッ素からなる群から選択される１種以上を含むことができる。
【００８２】
前記離型層はコーティング法によって形成されてもよく、例えば、前記コーティング法は、ディップコーティング（ｄｉｐ  ｃｏａｔｉｎｇ）、スプレーコーティング（ｓｐｒａｙ  ｃｏａｔｉｎｇ）、スピンコーティング（ｓｐｉｎ  ｃｏａｔｉｎｇ）、ダイコーティング（ｄｉｅ  ｃｏａｔｉｎｇ）、及びロールコーティング（ｒｏｌｌ  ｃｏａｔｉｎｇ）からなる群から選択される方法であってもよいが、これに制限されず、当業界でコーティング層を形成するために利用できるコーティング法を多様に利用することができる。
【００８３】
また、前記基材は少なくとも一面にオリゴマー移動防止膜（ＯｌｉｇｏｍｅｒＢｌｏｃｋ  Ｃｏａｔｉｎｇ）を含むことができる。この時、オリゴマー移動防止膜とは、基材内に重合されずに残っているオリゴマーが基材の外部へ抜けてきてリチウムを汚染させるオリゴマーの移動を防止するための遮断膜を意味する。
【００８４】
例えば、ＰＥＴフィルムの内部に重合されないオリゴマーが存在することがあるし、これらのオリゴマーがＰＥＴフィルムの外部に移動してリチウムを汚染させることがあるので、これを防ぐためにＰＥＴフィルムの少なくとも一面にオリゴマー移動防止膜が形成されてもよい。
【００８５】
また、前記基材はオリゴマーの含量が低いほど、基材からオリゴマーが抜けてくる問題点を防止することができて有利である。
【００８６】
（Ｓ２）段階
（Ｓ２）段階では前記保護層上にリチウム金属を蒸着してリチウム金属層を形成することができる。
【００８７】
本発明において、蒸着によって前記保護層上に形成されたリチウム金属層は厚さが５μｍないし２５μｍ、好ましくは１０μｍないし２０μｍ、より好ましくは１３μｍないし１８μｍであってもよい。前記リチウム金属層の厚さは用途によって変わることがあるし、リチウム金属のみを電極、例えば負極材で使用する場合、リチウム金属層の厚さは２０μｍないし２５μｍ水準の場合で十分であるが、シリコンオキシド（Ｓｉｌｉｃｏｎｅ  Ｏｘｉｄｅ）材質の負極で発生する不可逆を補償するための素材でリチウム金属を使用する場合、リチウム金属層の厚さは５μｍないし１５μｍ程度であってもよい。前記リチウム金属層の厚さが前記範囲未満であれば電池容量と寿命特性が低下されることがあるし、前記範囲を超えると製造されるリチウム電極の厚さが厚くなって商用化に不利なことがある。
【００８８】
本発明において、前記リチウム金属を蒸着するための蒸着方法では、真空蒸着法（ｅｖａｐｏｒａｔｉｏｎ  ｄｅｐｏｓｉｔｉｏｎ）、化学蒸着法（ｃｈｅｍｉｃａｌ  ｖａｐｏｒ  ｄｅｐｏｓｉｔｉｏｎ）、化学気相蒸着（ＣＶＤ、ｃｈｅｍｉｃａｌ  ｖａｐｏｒ  ｄｅｐｏｓｉｔｉｏｎ）、及び物理蒸着法（ｐｈｙｓｉｃａｌ  ｖａｐｏｒ  ｄｅｐｏｓｉｔｉｏ）の中で選択されてもよいが、これに制限されず、当業界で用いられる蒸着法を多様に利用することができる。
【００８９】
（Ｓ３）段階
（Ｓ３）段階では、前記リチウム金属層を集電体に転写することができる。この時、転写は前記基材、保護層及びリチウム金属層が順次積層された構造体を巻取した後、ロールプレスのような装置を利用して集電体上に前記リチウム金属層を転写させることができる。
【００９０】
本発明において、前記集電体は、銅、アルミニウム、ニッケル、チタン、焼成炭素及びステンレススチールからなる群から選択される１種であってもよい。
【００９１】
集電体上にリチウム金属を直接蒸着する場合、特に、銅集電体にリチウム金属を直接蒸着するようになる場合は、銅集電体が容易に破断される問題点があるが、本発明はリチウム金属層を形成した後、形成されたリチウム金属層自体を集電体上に転写してリチウム電極を製造するので、様々な集電体を使用してリチウム電極を製造することができる。また、前記リチウム電極を負極で適用する場合、銅集電体を使用することが最も好ましい。
【００９２】
前述したような本発明の好ましい一具現例によるリチウム電極の製造方法によれば、リチウム電極を製造するためにリチウム金属保護層上にリチウム金属を蒸着させた後、集電体に転写させる方法を利用して、集電体、リチウム金属層及び保護層が順次積層されたリチウム電極を製造することができる。
【００９３】
また、前記保護層によって製造工程中にリチウム金属が水分または外気のような外部環境に露出されることを防止し、リチウム金属の表面に酸化層（自然層（ｎａｔｉｖｅ  ｌａｙｅｒ））が形成されることを最小化することで、薄くて均一な厚さを有するリチウム電極を製造することができる。
【００９４】
また、集電体上に直接リチウム金属を蒸着せずに、転写によって集電体上にリチウム金属層を形成する方法を利用するので、蒸着工程中に破断されやすい集電体の問題点を補完することができ、これによって様々な種類の集電体を使ってリチウム電極を製造することができる。
【００９５】
また、このように製造されたリチウム電極は、厚さが薄いながらも厚さの均一度に優れ、電池に適用する時にエネルギー密度を大きく向上させることができる。
【００９６】
本発明の好ましい別の一具現例によれば、前記リチウム電極の製造方法は、（Ｐ１）基材上にオレフィン系イオン伝導性高分子をコーティングして保護層を形成する段階；及び（Ｐ２）前記保護層をリチウム金属層に転写する段階；を含むことができる。
【００９７】
以下、各段階別に本発明の好ましい他の一具現例によるリチウム電極の製造方法をより詳しく説明する。
【００９８】
（Ｐ１）段階
（Ｐ１）段階では、基材上にオレフィン系イオン伝導性高分子をコーティングして保護層を形成することができる。前記（Ｐ１）段階は、前述した（Ｓ１）段階と同様である。
【００９９】
（Ｐ２）段階
（Ｐ２）段階では、前記（Ｐ１）段階で形成された保護層をリチウム金属層に転写させることができる。
【０１００】
この時、前記リチウム金属層は圧延リチウムからなって、前記圧延リチウムは集電体の少なくとも一面に形成されたものであってもよい。
【０１０１】
前述したような本発明の好ましい他の一具現例によるリチウム電極の製造方法によれば、リチウム電極を製造するためにリチウム金属保護層を形成した後、リチウム金属層上に転写させる方法を利用して、集電体、リチウム金属層及び保護層が順次積層されたリチウム電極を製造することができる。
【０１０２】
また、前記保護層によって製造工程中にリチウム金属が水分または外気のような外部環境に露出されることを防止し、リチウム金属の表面に酸化層（自然層（ｎａｔｉｖｅ  ｌａｙｅｒ））が形成されることを最小化して、薄くて均一な厚さを有するリチウム電極を製造することができる。
【０１０３】
また、このように製造されたリチウム電極は圧延リチウムをリチウム金属層で使用するので、厚さが薄いながらも厚さの均一度に優れ、電池に適用する時にエネルギー密度を大きく向上させることができる。
【０１０４】
以下、本発明を理解しやすくするために好ましい実施例を提示するが、下記実施例は本発明を例示するものに過ぎず、本発明の範疇及び技術思想の範囲内で様々な変更及び修正が可能であることは当業者にとって自明なことであり、このような変更及び修正が添付の特許請求の範囲に属することも当然である。
【０１０５】
予備実験例：ＣＯＣの水分遮断性実験
リチウム電極用保護層の材質としてＣＯＣの適合性を判断するために、ＣＯＣ透湿度（Ｗａｔｅｒ  ｖａｐｏｒ  ｔｒａｎｓｍｉｓｓｉｏｎ  ｒａｔｅ、ＷＶＴＲ）を測定して、水分遮断性を確認した。ここで、透湿度（ｇ／ｍ２・ｄａｙ）とは、１ｍ２面積のフィルムを一日間通過する水量［ｇ］を意味し、透湿度が低いほど水分遮断性が良いことを意味する。
【０１０６】
３つのカップにそれぞれ水を入れて、その上をそれぞれトリアセチルセルロースフィルム（ＴＡＣ）、ＴＡＣ上にＰＶｄＦ−ＨＦＰをコーティングしたフィルム（ＴＡＣ／ＰＶｄＦ−ＨＦＰ）及びＴＡＣ上にＣＯＣをコーティングしたフィルム（ＴＡＣ／ＣＯＣ）で覆った。この時、ＴＡＣはＦｕｊｉ社のＵＺ６０  Ｇｒａｄｅを使用した。
【０１０７】
一日経過した後、透湿度測定装備（ＴＳＹ−Ｔ３、Ｌａｂｔｈｉｎｋ社）を利用して前記各フィルムに対する透湿度を測定した。
【０１０８】
図１はフィルムの種類による透湿度測定結果を示すグラフである。
【０１０９】
図２を参照すれば、ＴＡＣ、ＴＡＣ／ＰＶｄＦ−ＨＦＰ及びＴＡＣ／ＣＯＣの透湿度は、それぞれ３２７ｇ、３１９ｇ及び１４６ｇで測定され、ＴＡＣ／ＣＯＣの透湿度が最も低いところ、水分遮断性に優れるので、ＣＯＣがリチウム電極用保護層の材質として適する物性を有することを確認した。
【０１１０】
実施例１：リチウム電極及びリチウム二次電池の製造
（１）リチウム電極製造
基材として両面に離型層が形成された離型ＰＥＴフィルム（ＳＫＣ  Ｈａａｓ社製ＲＸ１２Ｇ  ５０μｍ）を準備した。
【０１１１】
前記基材の一面にリチウム金属を保護するための保護層を形成するために、コーティング液として環状オレフィンコポリマー（ＣＯＣ）コーティング液を準備した。前記ＣＯＣコーティング液は、シクロヘキサン（Ｃｙｃｌｏｈｅｘａｎｅ）溶媒にＣＯＣ（Ｔｏｐａｓ社製６０１３  Ｇｒａｄｅ）を溶解させて固形分濃度が５％溶液になるようにした。
【０１１２】
マイクログラビア（Ｍｉｃｒｏ−Ｇｒａｖｕｒｅ）コーター（ｃｏａｔｅｒ）を利用して前記ＣＯＣコーティング液を前記離型ＰＥＴフィルムの一面に０．２μｍの厚さでコーティングしてＣＯＣ保護層を形成した。
【０１１３】
６００℃温度で真空蒸着法（Ｅｖａｐｏｒａｔｉｏｎ  Ｄｅｐｏｓｉｔｉｏｎ）によって前記保護層上にリチウム金属を蒸着させ、厚さ２０μｍであるリチウム金属層を形成し、前記離型ＰＥＴフィルム、ＣＯＣ保護層及びリチウム金属層が順次積層された構造体を１ｍ／ｍｉｎの速度で巻取した。
【０１１４】
その後、ロールプレス装備（Ｃａｌｅｎｄｅｒｉｎｇ  ｍａｃｈｉｎｅ  ＣＬＰ−１０１５、ＣＩＳ社）を利用して前記リチウム金属層をＣｕ集電体上に転写させ、Ｃｕ集電体、リチウム金属層及びＣＯＣ保護層が順次積層されたリチウム電極を製造した。
【０１１５】
（２）リチウム二次電池の製造
前記方法で製造された電極を正極はＬＣＯ（ＬｎＦ社製ＬＦＸ２０Ｎ）、電解液はエチレンカーボネート（ＥＣ：Ｅｔｈｙｌｅｎｅ  Ｃａｒｂｏｎａｔｅ）、ジエチルカーボネート（ＤＥＣ：ｄｉｅｔｈｙｌ  ｃａｒｂｏｎａｔｅ）、ジメチルカーボネート（ＤＭＣ：ｄｉｍｅｔｈｙｌ  ｃａｒｂｏｎａｔｅ）を１：２：１の割合で混合し、ＬｉＰＦ６  １モル、ビニレンカーボネート（ＶＣ：Ｖｉｎｙｌｅｎｅ  Ｃａｒｂｏｎａｔｅ）を２ｗｔ％添加した組成にしてコインセル形態のリチウム二次電池を製造した。
【０１１６】
実施例２：リチウム電極及びリチウム二次電池の製造
（１）リチウム電極製造
基材として両面に離型層が形成された離型ＰＥＴフィルム（ＳＫＣ  Ｈａａｓ社製ＲＸ１２Ｇ  ５０μｍ）を準備した。
【０１１７】
前記基材の一面にリチウム金属を保護するための保護層を形成するために、コーティング液として環状オレフィンコポリマー（ＣＯＣ）コーティング液を準備した。前記ＣＯＣコーティング液は、シクロヘキサン（Ｃｙｃｌｏｈｅｘａｎｅ）溶媒にＣＯＣ（Ｔｏｐａｓ社製６０１３Ｇｒａｄｅ）を溶解させて固形分濃度が５％溶液になるようにした。
【０１１８】
マイクログラビア（Ｍｉｃｒｏ−Ｇｒａｖｕｒｅ）コーター（ｃｏａｔｅｒ）を利用して前記ＣＯＣコーティング液を前記離型ＰＥＴフィルムの一面に０．２μｍの厚さでコーティングしてＣＯＣ保護層を形成した。
【０１１９】
また、リチウム金属層として圧延リチウム（Ｈｏｎｚｏ社、日本）を準備し、前記圧延リチウムの一面にＣｕ箔（ｆｏｉｌ）を接着させた。
【０１２０】
その後、ロールプレス装備（Ｃａｌｅｎｄｅｒｉｎｇ  ｍａｃｈｉｎｅ  ＣＬＰ−１０１５、ＣＩＳ社）を利用して前記ＣＯＣ保護層を前記圧延リチウム金属層上に転写させ、Ｃｕ集電体、圧延リチウム金属層及びＣＯＣ保護層が順次積層されたリチウム電極を製造した（Ｌｉ／ＣＯＣ）。
【０１２１】
（２）リチウム二次電池製造
前記方法で製造された電極を正極はＬＣＯ（ＬｎＦ社製ＬＦＸ２０Ｎ）、電解液はエチレンカーボネート（ＥＣ：Ｅｔｈｙｌｅｎｅ  Ｃａｒｂｏｎａｔｅ）、ジエチルカーボネート（ＤＥＣ：ｄｉｅｔｈｙｌ  ｃａｒｂｏｎａｔｅ）、ジメチルカーボネート（ＤＭＣ：ｄｉｍｅｔｈｙｌ  ｃａｒｂｏｎａｔｅ）を１：２：１の割合で混合し、ＬｉＰＦ６  １モル、ビニレンカーボネート（ＶＣ：Ｖｉｎｙｌｅｎｅ  Ｃａｒｂｏｎａｔｅ）を２ｗｔ％添加した組成にしてコインセル形態のリチウム二次電池を製造した。
【０１２２】
比較例１：リチウム電極及びリチウム二次電池の製造
実施例１と同様に実施するが、リチウム電極としてベア（Ｂａｒｅ）Ｌｉを使用し、これを利用してリチウム二次電池を製造した（ベア（Ｂａｒｅ）Ｌｉ）。
【０１２３】
比較例２：リチウム電極及びリチウム二次電池の製造
実施例１と同様の方法で実施するが、保護層形成用コーティング液としてＣＯＣコーティング液の代わりに、ＮＭＰ溶媒にＰＶＤＦ−ＨＦＰ（Ａｒｋｅｍａ社製ＬＢＧ  Ｇｒａｄｅ）を溶解させ、５％溶液になるようにして製造したＰＶＤＦ−ＨＦＰコーティング液を使ってＰＶＤＦ−ＨＦＰ保護層を形成し、リチウム電極及びリチウム二次電池を製造した（Ｌｉ／ＰＶｄＦ）。
【０１２４】
実験例１：リチウム電極の放電容量及びクーロン効率測定
実施例１及び比較例１、２でそれぞれ製造されたコインセルを充放電機で充電及び放電Ｃレート（ｒａｔｅ）をそれぞれ０．２Ｃ及び０．５Ｃで設定した後、サイクルを進行した。
【０１２５】
図３は、実施例２及び比較例１、２でそれぞれ製造されたコインセルを充放電させて測定された放電容量（Ｄｉｓｃｈａｒｇｅ  Ｃａｐａｃｉｔｙ）及びクーロン効率（Ｃｏｕｌｏｍｂｉｃ  Ｅｆｆｉｃｉｅｎｃｙ）を示すグラフである。
【０１２６】
図３を参照すれば、実施例２のコインセル（Ｌｉ／ＣＯＣ）は、２５サイクル近く充放電が行われたことに対し、比較例２のコインセル（Ｌｉ／ＰＶｄＦ）は１５サイクル前にサイクル減衰（ｃｙｃｌｅ  ｆａｄｉｎｇ）が始まったことが分かるし、比較例１（ベア（Ｂａｒｅ）Ｌｉ）に比べてもサイクル寿命が増加し、これよりリチウム電極の保護層にＣＯＣを適用する場合、電池の寿命特性を向上させることが分かる。
【０１２７】
以上、たとえ本発明は限定された実施例と図面によって説明されたが、本発明はこれによって限定されず、本発明が属する技術分野における通常の知識を有する者によって本発明の技術思想と下記特許請求の範囲の均等範囲内で様々な修正及び変形が可能であることは勿論である。
【符号の説明】
【０１２８】
１０：基材
１０ａ、１０ｂ：離型層
２０：保護層
３０：リチウム金属層
【図１】
2020532077.tif 000003
【図２】
2020532077.tif 000004
【図３】
2020532077.tif 000005
【国際調査報告】
2020532077.tif 000006
2020532077.tif 000007
2020532077.tif 000008
2020532077.tif 000009